(57)【要約】【課題】粒子径の大きい透光性微粒子を使用しなくても、簡単な方法で防眩性と反射防止性を具現することができ、コーティングの厚さに制約を受けずに防眩性反射防止層を持つ防眩性反射防止フィルムを製造することができる防眩性反射防止コーティング組成物、これを用いた防眩性反射防止フィルム、偏光板及び表示装置を提供すること。【解決手段】（メタ）アクリレートモノマー（Ａ）と、ナノシリカ粒子（Ｂ）と、第四級アンモニウム塩（Ｃ）と、アルコール系溶剤（Ｄ）と、光開始剤（Ｆ）とを含んでなることを特徴とする防眩性反射防止コーティング組成物、これを用いた防眩性反射防止フィルム、偏光板及び表示装置。【選択図】図１
2013037362.tif 000002
【特許請求の範囲】
【請求項１】
（メタ）アクリレートモノマー（Ａ）と、ナノシリカ粒子（Ｂ）と、第四級アンモニウム塩（Ｃ）と、アルコール系溶剤（Ｄ）とを含んでなることを特徴とする防眩性反射防止コーティング組成物。
【請求項２】
前記ナノシリカ粒子は、平均粒径が１〜１００ｎｍであることを特徴とする請求項１に記載の防眩性反射防止コーティング組成物。
【請求項３】
前記ナノシリカ粒子の含量は、防眩性反射防止コーティング組成物全体１００重量部に対して０．５〜２０重量部含まれることを特徴とする請求項１または２に記載の防眩性反射防止コーティング組成物。
【請求項４】
前記第四級アンモニウム塩は、数平均分子量が４０００以上の高分子型第四級アンモニウム塩であることを特徴とする請求項１〜３のいずれかに記載の防眩性反射防止コーティング組成物。
【請求項５】
前記第四級アンモニウム塩は、防眩性反射防止コーティング組成物全体１００重量部に対して０.０１〜１０重量部含まれることを特徴とする請求項１〜４のいずれかに記載の防眩性反射防止コーティング組成物。
【請求項６】
前記組成物が、ケトン系溶剤（Ｅ）をさらに含んでなることを特徴とする請求項１〜５のいずれかに記載の防眩性反射防止コーティング組成物。
【請求項７】
前記組成物が、光開始剤（Ｆ）をさらに含んでなることを特徴とする請求項１〜６のいずれかに記載の防眩性反射防止コーティング組成物。
【請求項８】
基材の一面または両面に請求項１〜７のいずれか１項の防眩性反射防止コーティング組成物を塗布させてから乾燥して、ナノシリカまたはナノシリカと第四級アンモニウム塩との凝集によって表面凹凸を形成させた後、硬化して形成された防眩性反射防止層を含むことを特徴とする防眩性反射防止フィルム。
【請求項９】
前記表面凹凸は、下式１〜４の条件を満たすことを特徴とする請求項８に記載の防眩性反射防止フィルム。
【数１】
2013037362.tif 000017
【数２】
2013037362.tif 000018
【数３】
2013037362.tif 000019
【数４】
2013037362.tif 000020
【請求項１０】
前記防眩性反射防止層は、内部ヘーズ（Ｈｉ）が０超過〜０.５以下であり、外部ヘーズ（Ｈａ）は０.５〜２０であり、前記内部ヘーズ及び外部ヘーズは下式５の条件を満たすことを特徴とする請求項８または９に記載の防眩性反射防止フィルム。
【数５】
2013037362.tif 000021
【請求項１１】
前記防眩性反射防止フィルムは、暗部と明部の幅の比が１:１であり、その幅が０.１２５ｍｍ、０.５ｍｍ、１.０ｍｍ及び２.０ｍｍである像鮮明度測定に使用する光学くしを用いて測定された像鮮明度の合計が全体４００％のうち２５０％以上であることを特徴とする請求項８〜１０のいずれかに記載の防眩性反射防止フィルム。
【請求項１２】
請求項８〜１１のいずれかに記載の防眩性反射防止フィルムを備えたことを特徴とする偏光板。
【請求項１３】
前記偏光板は、表面コーティング処理されなかった偏光板（Ｇｌａｒｅ偏光板）対比コントラスト低下率が１０％以下であることを特徴とする請求項１２に記載の偏光板。
【請求項１４】
請求項８〜１１のいずれかに記載の防眩性反射防止フィルムを備えたことを特徴とする表示装置。
【発明の詳細な説明】
【技術分野】
【０００１】
本発明は、防眩性反射防止コーティング組成物、及びこれを用いた防眩性反射防止フィルム、偏光板並びに表示装置に関する。
【背景技術】
【０００２】
防眩フィルムは、表面凹凸による光散乱性を用いて光反射を減少させる機能を持つものである。このような防眩フィルムは各種ディスプレイパネル、例えば液晶ディスプレイ（ＬＣＤ）、プラズマディスプレイ（ＰＤＰ）、ブラウン管（ＣＲＴ）、電子発光ディスプレイ（ＥＬ）などの表面に配置されて、外部光の反射によるコントラストの減少を防止するか、イメージ反射によるディスプレイの視認性の低下を防止するなどの目的で用いられている。
【０００３】
上記防眩フィルムは、通常、透明基材にミクロン単位のシリカまたは樹脂ビーズのような透光性微粒子を含む防眩性コーティング組成物をコーティングして形成された防眩層を含んでなる。上記防眩層は、表面に凹凸が容易に形成できるようにするために、通常的に粒子径の大きい透光性微粒子が用いられる。しかし、粒子径の大きい透光性微粒子を用いる場合、フィルムの表面に白化現象とキラキラ輝くシンチレーションが生じて、画像情報の視覚性が低下する問題点がある。
【０００４】
最近は、優れた画像効果のために、上記防眩性フィルムに反射防止層をさらに形成する場合がある。すなわち、防眩層上に反射防止層を形成することにより防眩性と反射防止性を共に確保しようとする試みがあった。反射防止性の確保のためには防眩層上に薄厚で反射防止層を形成しなければならない。しかし防眩層上に反射防止層を薄くて、且つ均一な厚さで形成することは難しいため、厚さのばらつきによる表面視認性の低下などの問題点を持っている。また表面薄膜の機械的強度が弱いため、スクラッチに弱いという短所があり、防眩層と反射防止層の形成という少なくとも２回以上の工程が必要となって、高価の工程費がかかるなどの短所がある。
【発明の概要】
【発明が解決しようとする課題】
【０００５】
本発明は、上記の従来の問題点を解消するためのものであって、粒子径の大きい透光性微粒子を使用しなくても、簡単な方法で防眩性と反射防止性を具現することができ、コーティング厚さに制約を受けずに防眩性反射防止層を形成することができる防眩性反射防止コーティング組成物を提供することにその目的がある。
【０００６】
また本発明は、防眩性と反射防止性に優れた防眩性反射防止フィルムを提供することに他の目的がある。
【０００７】
また本発明は、防眩性と反射防止性に優れた偏光板及び表示装置を提供することにまた他の目的がある。
【課題を解決するための手段】
【０００８】
上記の目的を達成するために、本発明は、（メタ）アクリレートモノマー（Ａ）と、ナノシリカ粒子（Ｂ）と、第四級アンモニウム塩（Ｃ）と、アルコール系溶剤（Ｄ）と、光開始剤（Ｆ）とを含んでなることを特徴とする防眩性反射防止コーティング組成物を提供する。
【０００９】
上記ナノシリカ粒子は平均粒径が１〜１００ｎｍであることが好ましい。
【００１０】
上記ナノシリカ粒子の含量は、防眩性反射防止コーティング組成物全体１００重量部に対して０．５〜２０重量部、特に１〜２０重量部含まれることが好ましい。
【００１１】
上記第四級アンモニウム塩は、数平均分子量が４０００以上の高分子型第四級アンモニウム塩であることが好ましい。
【００１２】
上記第四級アンモニウム塩は、防眩性反射防止コーティング組成物全体１００重量部に対して０．０１〜１０重量部、特に０.０１〜５重量部含まれることが好ましい。
【００１３】
本発明の他の目的を達成するために、本発明は、基材の一面または両面に、上記の本発明による防眩性反射防止コーティング組成物を塗布させてから乾燥して、ナノシリカまたはナノシリカと第四級アンモニウム塩との凝集によって表面凹凸を形成させた後、硬化して形成された防眩性反射防止層を含むことを特徴とする防眩性反射防止フィルムを提供する。
【００１４】
上記表面凹凸は下式１〜４の条件を満たすことが好ましい。
【数１】
2013037362.tif 000003
【数２】
2013037362.tif 000004
【数３】
2013037362.tif 000005
【数４】
2013037362.tif 000006
【００１５】
上記防眩性反射防止層は、内部ヘーズ（Ｈｉ）が０超過〜０.５以下であり、外部ヘーズ（Ｈａ）が０.５〜２０であり、上記内部ヘーズ及び外部ヘーズは下式５の条件を満たすことが好ましい。
【数５】
2013037362.tif 000007
【００１６】
上記防眩性反射防止フィルムは、暗部と明部の幅の比が１:１であり、その幅が０.１２５ｍｍ、０.５ｍｍ、１.０ｍｍ及び２.０ｍｍである像鮮明度測定に使用する光学くしを用いて測定された像鮮明度の合計が全体４００％のうち２５０％以上であることが好ましい。
【００１７】
本発明のまた他の目的を達成するために、本発明は、上記防眩性反射防止フィルムが備えられたことを特徴とする偏光板を提供する。
【００１８】
上記偏光板は、表面コーティング処理されなかった偏光板（Ｇｌａｒｅ偏光板）対比コントラスト低下率が１０％ 以下であることが好ましい。
【００１９】
本発明のまた他の目的を達成するために、本発明は、上記防眩性反射防止フィルムが備えられたことを特徴とする表示装置を提供する。
【発明の効果】
【００２０】
上記の本発明による防眩性反射防止コーティング組成物は、第四級アンモニウム塩と、ナノサイズのシリカ粒子と、アルコール系溶剤とを含んでなる。上記アルコール系溶剤が揮発する過程でアルコール系溶剤に溶解された第四級アンモニウム塩が上方に浮び上がるが、このときアルコール系溶剤が蒸発されると、第四級アンモニウム塩はナノサイズのシリカ粒子が上部に浮び上がることを手伝い、上部に浮び上がったナノサイズのシリカ粒子は互いに凝集するか、第四級アンモニウム塩と互いに凝集することになる。それにより、ナノサイズのシリカ粒子の凝集によって表面に凹凸が形成される。したがって、本発明による防眩性反射防止コーティング組成物を用いると、粒子径の大きい透光性微粒子を使用しなくても、簡単な方法で防眩性と反射防止性を具現することができ、コーティング厚さに制約を受けずに防眩性反射防止層を備える防眩性反射防止フィルムを製造することができる。上記の防眩性反射防止フィルムは偏光板及び表示装置に有用に使用することができる。
【図面の簡単な説明】
【００２１】
【図１】実施例１によって製造された防眩性反射防止フィルムの表面状態を示す拡大写真（顕微鏡写真）である。
【図２】比較例１によって製造された防眩性反射防止フィルムの表面状態を示す拡大写真（顕微鏡写真）である
【発明を実施するための形態】
【００２２】
以下、本発明を詳細に説明する。
本発明による防眩性反射防止コーティング組成物は、（メタ）アクリレートモノマー（Ａ）と、ナノシリカ粒子（Ｂ）と、第四級アンモニウム塩（Ｃ）と、アルコール系溶剤（Ｄ）と、光開始剤（Ｆ）とを含んでなる。各構成成分についての詳細は以下のとおりである。
【００２３】
（メタ）アクリレートモノマー（Ａ）
上記（メタ）アクリレートモノマーはコーティング層の硬度を向上するために含まれる。
上記（メタ）アクリレートモノマーは当該分野で一般的に使用されているものであれば、制限なく使用することができる。
【００２４】
上記（メタ）アクリレートモノマーとしては、具体的に、ジペンタエリスリトールヘキサ（メタ）アクリレート、ジペンタエリスリトールペンタ（メタ）アクリレート、ペンタエリスリトールテトラ（メタ）アクリレート、ジトリメチロールプロパンテトラ（メタ）アクリレート、（メタ）アクリル酸エステル、トリメチロールプロパントリ（メタ）アクリレート、グリセロールトリ（メタ）アクリレート、トリス（２−ヒドロキシエチル）イソシアヌレートトリ（メタ）アクリレート、エチレングリコールジ（メタ）アクリレート、プロピレングリコール（メタ）アクリレート、１,３−ブタンジオールジ（メタ）アクリレート、１,４−ブタンジオールジ（メタ）アクリレート、１,６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレート、ヒドロキシエチル（メタ）アクリレート、ヒドロキシプロピル（メタ）アクリレート、ヒドロキシブチル（メタ）アクリレート、イソオクチル（メタ）アクリレート、イソデキシル（メタ）アクリレート、ステアリル（メタ）アクリレート、テトラヒドロフルフリル（メタ）アクリレート、フェノキシエチル（メタ）アクリレート、イソボルネオール（メタ）アクリレートなどからなる群から選ばれる少なくとも１種を使用することができる。
【００２５】
上記（メタ）アクリレートモノマーの使用量は制限されないが、防眩性反射防止コーティング組成物全体１００重量部に対して０.１〜５０重量部含まれることが好ましい。上記（メタ）アクリレートモノマーの含量が上記基準で０.１重量部未満であれば、防眩性反射防止層の表面硬化に問題があり、５０重量部を超過すると、粘度の上昇によるコーティング性の低下及び均一な凹凸の形成が低下することがある。
【００２６】
ナノシリカ粒子（Ｂ）
上記ナノシリカ粒子は防眩性及び反射防止特性を与えるために添加される。
本発明では防眩性形成のために粒子径の大きいものを使用せず、ナノサイズの直径を持つものを使用した。すなわち、本発明ではナノサイズの直径を持つナノシリカ粒子を使用することで、溶剤が揮発する過程でナノシリカ粒子が互いに凝集して表面に凹凸を形成することを可能にした。
【００２７】
上記ナノシリカ粒子は平均粒径が１〜１００ｎｍであることが好ましい。上記ナノシリカ粒子の平均粒径が１００ｎｍを超過する場合は、表面凝集が酷く生じて所望する防眩性フィルムが生成されず、コーティング表面状態が良くない場合がある。またナノシリカ粒子の平均粒径が１ｎｍ未満の場合は、シリカ凝集効果が僅かであって十分な防眩性が得られない問題点がある。
【００２８】
上記ナノシリカ粒子は、好ましくは１ｎｍ〜１００ｎｍの平均粒径を持つ粉末性またはコロイド状シリカを使用することができる。
【００２９】
上記ナノシリカ粒子の形態は球状、空洞、多孔性、棒型、板型、纎維型または無形であることができる。そのうち、球状シリカ粒子が好ましい。上記シリカ粒子の比表面積は０.１〜３０００ｍ２／ｇであり、特に１０〜１５００ｍ２／ｇであることが好ましい。
【００３０】
上記ナノシリカ粒子はシランカップリング剤でコーティングしたものを使用することができる。上記シランカップリング剤としては、具体的に、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（β−メトキシエトキシ）シラン、３,３,３−トリフルオロプロピルトリメトキシシラン、メチル−３,３,３−トリフルオロプロピルジメトキシシラン、β−（３,４−エポキシシクロヘキシル）エチルトリメトキシシラン、γ−グリシドキシメチルトリメトキシシラン、γ−グリシドキシメチルトリエトキシシラン、γ−グリシドキシエチルトリメトキシシラン、γ−グリシドキシエチルトリエトキシシラン、γ−グリシドキシプロピルトリメトキシシラン、γ−グリシドキシプロピルトリエトキシシラン、γ−（β−グリシドキシメトキシ）プロピルトリメトキシシラン、γ−（メタ）アクリロキシメチルトリメトキシシラン、γ−（メタ）アクリロキシメチルトリエトキシシラン、γ−（メタ）アクリロキシエチルトリメトキシシラン、γ−（メタ）アクリロキシエチルトリエトキシシラン、γ−（メタ）アクリロキシプロピルトリメトキシシラン、γ−（メタ）アクリロキシプロピルトリメトキシシラン、γ−（メタ）アクリロキシプロピルトリエトキシシラン、ブチルトリメトキシシラン、イソブチルトリエトキシシラン、ヘキシルトリエトキシシラオクチルトリエトキシシラン、デシルトリエトキシシラン、ブチルトリエトキシシラン、イソブチルトリエトキシシラン、ヘキシルトリエトキシシラン、オクチルトリエトキシシラン、３−ウレイドイソプロピルプロピルトリエトキシシラン、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン、Ｎ−β−（アミノエチル）γ−アミノプロピルメチルジメトキシシラン、Ｎ−β−（アミノエチル）γ−アミノプロピルトリメトキシシラン、Ｎ−フェニル−γ−（アミノプロピルトリメトキシシラン、γ−メルカプトプロピルトリメトキシシラン、トリメチルシラノール、メチルトリクロロシランからなる群から選ばれる少なくとも１種を使用することができる。
【００３１】
上記ナノシリカ粒子は乾燥粉末の状態で使用するか、あるいは、水または有機溶媒で分散した状態で使用することができる。
【００３２】
上記ナノシリカ粒子は当該分野でコロイド状シリカとして公知されている微細なナノシリカ粒子の分散液もまた使用することができる。
【００３３】
上記コロイド状ナノシリカに対する分散媒質が水である場合、好ましくはｐＨ２〜１０、特に好ましくはｐＨ３〜７の酸性コロイド状ナノシリカが用いられる。コロイド状ナノシリカに対する分散媒質が有機溶媒である場合、溶媒としてメタノール、イソプロピルアルコール、エチレングリコール、ブタノール、エチレングリコールモノプロピルエーテル、メチルエチルケトン、メチルイソブチルケトン、トルエン、キシレン及びジメチルホルムアミドを含むことができる。上記溶媒は水との混合物として使用することができる。このうち、好ましい分散媒質はメタノール、イソプロピルアルコール、メチルエチルケトンまたはキシレンである。
【００３４】
上記ナノシリカ粒子の市販品には、コロイド状シリカとして、例えばメタノールシリカゾル（Ｍｅｔｈａｎｏｌ Ｓｉｌｉｃａ Ｓｏｌ）、ＩＰＡ−ＳＴ、ＭＥＫ−ＳＴ、ＮＢＡ−ＳＴ、ＸＢＡ−ＳＴ、ＤＭＡＣ−ＳＴ、ＳＴ−ＵＰ、ＳＴ−ＯＵＰ、ＳＴ−２０、ＳＴ−４０、ＳＴ−Ｃ、ＳＴ−Ｎ、ＳＴ−Ｏ、ＳＴ−５０及びＳＴ−ＯＬ（Ｎｉｓｓａｎ Ｃｈｅｍｉｃａｌ Ｉｎｄｕｓｔｒｉｅｓ Ｃｏ．，Ｌｔｄ．製）などが挙げられる。また上記シリカ粒子の市販品には、シリカ粉末として、例えばエアロシル（ＡＥＲＯＳＩＬ）１３０、３００、３８０、ＴＴ６００及びＯＸ５０（Ｊａｐａｎ Ａｅｒｏｓｉｌ Ｃｏ．，Ｌｔｄ．製）、シルデックス（Ｓｉｌｄｅｘ）Ｈ３１、Ｈ３２、Ｈ５１、Ｈ５２、Ｈ１２１、Ｈ１２２（Ａｓａｈｉ Ｇｌａｓｓ Ｃｏ．，Ｌｔｄ．製）、Ｅ２２０Ａ、Ｅ２２０（Ｎｉｐｐｏｎ Ｓｉｌｉｃａ Ｉｎｄｕｓｔｒｉａｌ Ｃｏ．，Ｌｔｄ．製）、シリシア（Ｓｉｌｉｃｉａ）４７０（Ｆｕｊｉ Ｓｉｌｙｃｉａ Ｃｈｅｍｉｃａｌ Ｃｏ．，Ｌｔｄ．製）と、ＳＧフレーク（Ｆｌａｋｅ）（Ｎｉｐｐｏｎ Ｓｈｅｅｔ Ｇｌａｓｓ Ｃｏ．，Ｌｔｄ．製）などが挙げられる。
【００３５】
上記ナノシリカ粒子の含量は、防眩性反射防止コーティング組成物全体１００重量部に対して０．５〜２０重量部、特に１〜２０重量部含まれることが好ましい。上記ナノシリカ粒子の含量が上記基準で０．５重量部未満であれば、防眩性反射防止層表面で凝集効果を期待し難いため、十分な防眩性が得られない問題点があり、２０重量部を超過すると透過率も低下される短所がある。
【００３６】
第四級アンモニウム塩（Ｃ）
上記第四級アンモニウム塩は、ナノシリカ粒子の表面への浮上及び凝集を促進させる役目をする。
【００３７】
さらに具体的に作用関係を説明すると、第四級アンモニウム塩は後述するアルコール系溶剤に溶解される。上記アルコール系溶剤が揮発する過程でアルコール系溶剤に溶解された第四級アンモニウム塩が上方に浮び上がるが、このときアルコール系溶剤が蒸発すると、第四級アンモニウム塩はナノサイズのシリカ粒子が上部に浮び上がることを手伝う。上部に浮び上がったナノサイズのシリカ粒子は互いに凝集するか、第四級アンモニウム塩と凝集する。それにより、ナノサイズのシリカ粒子の凝集によって表面に凹凸が形成される。したがって、本発明ではナノサイズのシリカ粒子を使用することだけで表面凹凸の形成が可能になる。
【００３８】
上記第四級アンモニウム塩に特に制限はなく、低分子型第四級アンモニウム塩あるいは高分子型第四級アンモニウム塩を使用することができ、好ましくは数平均分子量が４０００以上の高分子型第四級アンモニウム塩を使用することができる。
【００３９】
上記高分子型第四級アンモニウム塩には、市販品としてソケン社製のＰＱ−１０、ＰＱ−５０などが挙げられる。
【００４０】
上記第四級アンモニウム塩は防眩性反射防止コーティング組成物全体１００重量部に対して０．０１〜１０重量部、特に０.０１〜５重量部含まれることが好ましい。上記第四級アンモニウム塩の含量が上記基準で０.０１重量部未満であれば、防眩性反射防止層の表面に凹凸が形成されないため十分な防眩性が得られず、１０重量部を超過すると、フィルムが白化現象を起こして透過率を低下させる短所がある。
【００４１】
アルコール系溶剤（Ｄ）
上記アルコール系溶剤に特に制限はなく、第四級アンモニウム塩を溶解できるアルコール系溶剤であれば、いずれも使用することができる。
例えば上記アルコール系溶剤としては、具体的にメタノール、エタノール、イソプロピルアルコール、２−メトキシエタノール、２−エトキシエタノール、プロピレングリコールモノメチルエーテル、プロピレングリコールモノメチルエーテルアセテートなどを使用することができる。
【００４２】
上記アルコール系溶剤は防眩性反射防止コーティング組成物全体１００重量部に対して１０〜５０重量部含まれることが好ましい。上記アルコール系溶剤の含量が上記基準で１０重量部未満であれば各成分の相溶性が落ちて防眩性反射防止コーティング組成物の安全性が落ち、５０重量部を超過すると防眩性反射防止層の表面に凹凸が形成され難く、防眩性反射防止層と透明基材と間の密着性が低下する短所がある。
【００４３】
ケトン系溶剤（Ｅ）
ケトン系溶剤は本発明において任意成分であるが、表面の凹凸をより一層有効に形成させる観点から、含有させることが好ましい。上記ケトン系溶剤は、乾燥中にアルコール系溶剤と共に蒸発されながら第四級アンモニウム塩の相溶性を低下させて、表面に配置されているナノシリカ粒子と第四級アンモニウム塩の凝集あるいはナノシリカ粒子間の凝集を促進させて表面の凹凸を形成させる役目を遂行する。
【００４４】
上記ケトン系溶剤は特に制限されないが、好ましくはメチルエチルケトン、メチルブチルケトン、メチルイソブチルケトン、ジエチルケトン、ジプロピルケトンからなる群から選ばれる少なくとも１つを使用することができる。
【００４５】
上記ケトン系溶剤は防眩性反射防止コーティング組成物１００重量部に対して１０〜４０重量部含まれることが好ましい。
【００４６】
光開始剤（Ｆ）
上記光開始剤は当該分野で使用されているものであれば、制限なく使用することができる。上記光開始剤は、好ましくはヒドロキシケトン類、アミノケトン類及び水素奪還形光開始剤からなる群から選ばれる少なくとも１つを使用することができる。
【００４７】
上記光開始剤は、具体例として２−メチル−１−[４−（メチルチオ）フェニル]２−モルホリンプロパン−１−オン、ジフェニルケトンベンジルジメチルケタル、２−ヒドロキシ−２−メチル−１−フェニル−１−オン、４−ヒドロキシシクロフェニルケトン、ジメトキシ−２−フェニルアテトフェノン、アントラキノン、フルオレン、トリフェニルアミン、カルバゾール、３−メチルアセトフェノン、４−クロロアセトフェノン、４,４−ジメトキシアセトフェノン、４,４−ジアミノベンゾフェノン、１−ヒドロキシシクロヘキシルフェニルケトン、ベンゾフェノンからなる群から選ばれる少なくとも１つを使用することができる。
【００４８】
上記光開始剤は防眩性反射防止コーティング組成物全体１００重量部に対して０.０５〜５重量部含まれることが好ましい。上記光開始剤の含量が上記基準で０.０５重量部未満であれば、防眩性反射防止コーティング組成物の硬化速度が遅くなり、５重量部を超過すると、過硬化によって防眩性反射防止層にクラックが生じることがある。
【００４９】
本発明の防眩性反射防止コーティング組成物は、上記成分の他にも必要に応じて抗酸化剤、ＵＶ吸収剤、光安定剤、レベリング剤、界面活性剤、防汚剤からなる群から選ばれる少なくとも１種をさらに含むことができる。
【００５０】
本発明では、上述の本発明の防眩性反射防止コーティング組成物を用いて製造された防眩性反射防止フィルムを提供する。すなわち、本発明の防眩性反射防止フィルムは、透明基材の一面または両面に上述の本発明による防眩性反射防止コーティング組成物を塗布させてから乾燥して、ナノシリカまたはナノシリカと第四級アンモニウム塩との凝集によって表面凹凸を形成させた後、硬化して形成された防眩性反射防止層を備える。
【００５１】
上記基材としては、透明性のあるフィルムであれば、いずれのフィルムも使用可能である。例えば、上記透明基材としては、ノルボルネンや多環ノルボルネン系単量体のような、シクロオレフィンを含む単量体の単位を有するシクロオレフィン系誘導体など、セルロース（ジアセチルセルロース、トリアセチルセルロース、アセチルセルロースブチレート、イソブチルエステルセルロース、プロピオニルセルロース、ブチリルセルロース、アセチルプロピオニルセルロース）、エチレン−酢酸ビニル共重合体、ポリエステル、ポリスチレン、ポリアミド、ポリエーテルイミド、ポリアクリル、ポリイミド、ポリエーテルスルホン、ポリスルホン、ポリエチレン、ポリプロピレン、ポリメチルペンテン、ポリ塩化ビニル、ポリ塩化ビニリデン、ポリビニルアルコール、ポリビニルアセタール、ポリエーテルケトン、ポリエーテルエーテルケトン、ポリエーテルスルホン、ポリメチルメタアクリレート、ポリエチレンテレフタレート、ポリブチレンテレフタレート、ポリエチレンナフタレート、ポリカーボネート、ポリウレタン、エポキシの中から選ばれるものを使用することができ、未延伸、１軸または２軸延伸フィルムを使用することができる。好ましくは透明性及び耐熱性に優れた１軸または２軸延伸ポリエステルフィルムや、透明性及び光学的に異方性のないトリアセチルセルロースフィルムを使用することができる。
【００５２】
上記透明基材の厚さは、好ましくは８〜１０００μｍ程度であり、より好ましくは４０〜１００μｍである。
【００５３】
上記防眩性反射防止コーティング組成物の塗布はダイコータ、エアーナイフ、リバースロール、スプレイ、ブレード、キャスティング、グラビア、スピンコーティングなどの公知の方式で適宜に行うことができる。
【００５４】
上記防眩性反射防止コーティング組成物の塗布厚さは、好ましくは３〜５０μｍであり、より好ましくは５〜３０μｍであり、最も好ましくは１０〜２５μｍである。塗布した後、防眩性反射防止コーティング組成物を３０〜１５０℃の温度で１０秒〜１時間、好ましくは３０秒〜１０分間揮発物の蒸発によって乾燥させることができる。
【００５５】
上記乾燥過程で溶剤が揮発されながらナノシリカ粒子は第四級アンモニウム塩との相互作用により上部に浮び上がる。上部に浮び上がったナノシリカ粒子は互いに凝集するか、第四級アンモニウム塩と凝集する。それにより、ナノサイズのシリカ粒子が凝集して表面に凹凸が形成される。
【００５６】
上記防眩性反射防止コーティング組成物の乾燥が完了すると、ＵＶ光を照射して硬化させる。ＵＶ光の照射量は約０.０１〜１０Ｊ／ｃｍ２であり、好ましくは０.１〜２Ｊ／ｃｍ２である。
【００５７】
上記のようにして製造された本発明による防眩性反射防止フィルムは、表面凹凸を含みながらもナノサイズのシリカ粒子によって防眩性及び反射防止特性を共に表すようになる。
【００５８】
本発明によれば、上記表面凹凸は下式１〜４の条件を満たすことが好ましい。
【数６】
2013037362.tif 000008
【数７】
2013037362.tif 000009
【数８】
2013037362.tif 000010
【数９】
2013037362.tif 000011
【００５９】
ここで、中心線平均表面粗さＲａ、十点平均表面粗さＲz（μｍ）、凹凸の平均間隔Ｓｍ（μｍ）及び平均傾斜角度θａ（゜）はＪＩＳ Ｂ ０６０１−１９９４の規定に準じて容易に測定することができる。特に防眩性反射防止層の表面凹凸が上式１〜４の条件を満たす場合、優れた防眩性が得られる。
【００６０】
上記防眩性反射防止層は内部ヘーズ（Ｈｉ）が０超過〜０.５以下であり、外部ヘーズ（Ｈａ）は０.５〜２０であり、上記内部ヘーズ及び外部ヘーズは下式５の条件を満たすことが好ましい。
【数１０】
2013037362.tif 000012
【００６１】
本発明による防眩性反射防止層が上記範囲の内部ヘーズ値と外部ヘーズ値を有する場合、光損失を最小化することができる。
すなわち、一般的な防眩性フィルムの場合は、粒子径の大きいミクロン単位の透光性微粒子を使用することにより、光の内部散乱と外部散乱を用いて防眩感が得られるが、この場合、内部散乱と外部散乱による光の損失が大きい。しかし、本発明のように粒子径の小さい透光性微粒子を使用しながらもその透光性微粒子が上部に浮び上がって表面凹凸を形成する場合は、内部ヘーズ値が小さいので外部ヘーズだけで防眩性が達成されて、その分光損失を最小化することができるようになる。
【００６２】
よって、本発明による防眩性反射防止層の内部ヘーズと外部ヘーズの値が上記の範囲内に含まれる場合、外部ヘーズだけでも十分な防眩性を達成することができて、光の損失を最小化することができるようになる。
【００６３】
本発明による防眩性反射防止フィルムは、暗部と明部の幅の比が１:１であり、その幅が０.１２５ｍｍ、０.５ｍｍ、１.０ｍｍ及び２.０ｍｍである像鮮明度測定用光学くしを用いて測定された像鮮明度の合計が２５０％以上であることが好ましい。
【００６４】
この定義による場合の透過鮮明度の最大値は４００％である。この定義による透過鮮明度は大きいことが好ましい。透過鮮明度が小くなると、防眩性反射防止フィルムを表示装置に配置したとき、像が不鮮明になる傾向があり、きらめきが生じやすくなる傾向があるため好ましくない。よって、透過鮮明度は全体４００％のうち、２００％以上であることが好ましく、２５０％以上であればより好ましく、３００％以上であればより一層好ましい。
【００６５】
本発明は上述の本発明による防眩性反射防止フィルムが備えられた偏光板を提供する。
すなわち、本発明の偏光板は通常の偏光子の一面または両面に上述の本発明による防眩性反射防止フィルムを積層して形成されたものであることができる。上記偏光子は少なくとも一面に保護フィルムが備えられたものであることもできる。
【００６６】
上記偏光子は、例えばポリビニルアルコール系フィルム、エチレン−ビニルアセテート共重合体系部分ケン化フィルムなどの親水性高分子フィルムに、ヨウ素または２色性染料などの２色性物質を吸着させて１軸延伸したフィルム、ポリビニルアルコールの脱水処理物またはポリ塩化ビニルの脱塩酸処理物などポリエン系配向フィルムなどを使用することができる。好ましくは、ポリビニルアルコール系フィルムとヨウ素などの２色性物質からなるものであることができる。これらの偏光子の厚さは、特に制限されないが、一般的には５〜８０μｍである。
【００６７】
上記偏光子が少なくとも一面に保護フィルムが備えられたものである場合、上記保護フィルムは透明性、機械的強度、熱安定性、遮水性、等方性などに優れたものが好ましく適用される。
【００６８】
例えば、上記保護フィルムはポリエチレンテレフタレート、ポリエチレンイソフタレート、ポリブチレンテレフタレートなどのポリエステル系フィルムと、ジアセチルセルロース、トリアセチルセルロースなどのセルロース系フィルムと、ポリカーボネート系フィルムと、 ポリメチル（メタ）アクリレート、ポリエチル（メタ）アクリレートなどのアクリル系フィルムと、ポリスチレン、アクリロニトリル−スチレン共重合体などのスチレン系フィルムと、ポリエチレン、ポリプロピレン、シクロ系またはノルボルネン構造を持つポリオレフィン系フィルム、エチレンプロピレン共重合体などのポリオレフィン系フィルムと、ポリイミド系フィルムと、ポリエーテルスルホン系フィルムと、スルホン系フィルムなどを使用することができる。上記例示した保護フィルムのうち、透明性が優秀で且つ光学的に異方性がないという点でトリアセチルセルロースフィルムが好ましく使われることができる。上記保護フィルムの厚さは特に制限されないが、８〜１０００μｍであることが好ましく、４０〜１００μｍであることがより好ましい。
【００６９】
本発明によれば、上記偏光板は表面コーティング処理されなかった偏光板（Ｇｌａｒｅ偏光板）対比コントラスト低下率が１０％以下であることが好ましい。上記範囲内のコントラスト低下率を持つ本発明による偏光板は優れたコントラスト特性を表す。
【００７０】
本発明は、上述の本発明による防眩性反射防止フィルムが備えられた表示装置を提供する。
一例として、上述の本発明による防眩性反射防止フィルムが取り付けられた偏光板を表示装置に内蔵することで、本発明による表示装置を製造することができる。また、本発明の防眩性反射防止フィルムは表示装置のウィンドウに取り付けることもできる。本発明の防眩性反射防止フィルムは反射型、透過型、半透過型ＬＣＤまたはＴＮ型、ＳＴＮ型、ＯＣＢ型、ＨＡＮ型、ＶＡ型、ＩＰＳ型などの各種駆動方式のＬＣＤに好ましく用いられる。また、本発明の防眩性反射防止フィルムはプラズマディスプレイ、フィールドエミッションディスプレイ、有機ＥＬディスプレイ、無機ＥＬディスプレイ、電子ペーパーなどの各種表示装置にも好ましく用いられる。
【００７１】
以下、実施例によって本発明をより具体的に説明する。これら実施例はただ本発明を説明するためのものであり、本発明の範囲がこれら実施例により限定されないことは当業者にとって自明である。
【実施例】
【００７２】
（実施例１〜１４、比較例１及び２）防眩性反射防止コーティング組成物の製造
下記の表１及び表２に示すような割合で各成分を混合して防眩性反射防止コーティング組成物を製造した。
【００７３】
【表１】
2013037362.tif 000013
【００７４】
【表２】
2013037362.tif 000014
【００７５】
上記の表１で使用された各成分は次のとおりである。
（メタ）アクリレートモノマー：ペンタエリスリトールトリ／テトラアクリレート（ミウォン商事社製、Ｍ３４０）
ＰＱ−１０（Ｓｏｋｅｎ Ｃｈｅｍｉｃａｌ社製；第四級アンモニウム塩含有高分子、固形分含量：５０重量％）（表に記載の第四級アンモニウム塩の配合量は当該水溶液の重量である）
Ｐｕｒｉｓｏｌ ＨＭ２１−ＭＫ８２（ゲマテック社製；粒子大きさ１０〜５０ｎｍ、固形分含量：４０重量％）（表に記載のナノシリカの配合量は当該分散液の重量である）
ＭＥＫ：メチルエチルケトン（大井化金社製）
ＩＰＡ：イソプロピルアルコール（大井化金社製）
Ｉ−１８４：１−ヒドロキシシクロヘキシルフェニルケトン（ＢＡＳＦ社製（旧ＣＩＢＡ社製）
【００７６】
＜実験例＞
上記実施例と比較例で製造した組成物を１時間撹拌した後、透明基材フィルム（８０μｍ、ＴＡＣ）の上に厚さが５μｍになるようにマイアバ（グラビアコータの一種）で塗布した後、７０℃で１分間乾燥して、５００ｍＪ／ｃｍ２で硬化させて防眩性反射防止フィルムを製造した。
【００７７】
製造されたフィルムは下記のように物性を測定し、その結果は下記の表３及び表４に示した、また、表面凹凸の形成有無を確認するために実施例１及び比較例１で製造された防眩性反射防止フィルムの表面拡大写真をそれぞれ図１（実施例１）及び図２（比較例１）に示した。
【００７８】
１）透過率及びヘーズ
分光光度計（ＨＺ−１、日本スガ社製）を用いてＴＡＣ面を光源（Ｄ６５）に向けて全光線透過率（Ｔｏｔａｌ Ｔｒａｎｓｍｉｔｔａｎｃｅ）及び全体ヘーズ（Ｈａ）値と、上記防眩フィルムの内部ヘーズ（Ｈｉ）値を測定した。
【００７９】
２）鉛筆硬度
製造された防眩性反射防止フィルムの表面を鉛筆硬度試験機（ＰＨＴ、韓国ソックボ科学社製）で５００ｇ荷重をかけて鉛筆硬度を測定した。鉛筆は三菱製品を使用し、１つの鉛筆硬度当たり５回実施した。傷が２個以上であると不良と判定し、不良が発生する以前の鉛筆で鉛筆硬度を表示した。
傷：０  ＯＫ
傷：１  ＯＫ
傷：２以上  ＮＧ
【００８０】
３）耐スクラッチ性
スチールウール試験機（ＷＴ−ＬＣＭ１００、韓国プロテック社製）を用いて１ｋｇ／（２ｃｍｘ２ｃｍ）下で、１０回往復運動させて耐スクラッチ性を試した。
スチルウールは＃００００を使用した。
Ａ：スクラッチが０個
Ａ'：スクラッチが１〜１０個
Ｂ：スクラッチが１１〜２０個
Ｃ：スクラッチが２１〜３０個
Ｄ：スクラッチが３１個以上
【００８１】
４）密着性
フィルムの塗布された面に１ｍｍ間隔で横縦それぞれ１１個の直線を引いて１００個の正四角形を作った後、テープ（ＣＴ−２４、日本ニチバン社製）を用いて３回剥離テストを行った。上記正四角形が１００個である四角形３個をもってテストして平均値を記録した。密着性は以下のように記録した。
密着性＝ｎ／１００
ｎ：全体四角形のうち、剥離されない四角形の数
１００: 全体四角形の個数
よって、１つも剥離されなかったときを１００／１００で記録した。
【００８２】
５）表面粗さ
製造されたフィルムを光学的に透明な粘着剤を使用して凹凸面が表面になるようにガラス基板に接合した後、表面粗さ測定器（ＳＥ４０００、小阪研究所製作、測定範囲１.５ｍｍ、測定速度０.１ｍｍ／ｓでＪＩＳ Ｂ０６０１−１９９４の規定に準じて算術平均粗さＲａ（μｍ）、十点平均粗さＲz（μｍ）及び凹凸の平均間隔Ｓｍ（μｍ）及び平均傾斜角度θａ（゜）を測定した。
【００８３】
６）透過鮮明度の測定
透過鮮明度はＪＩＳ Ｋ ７１０５に規定された方法で測定した。具体的には、この規格に準じた写像性測定器ＩＣＭ−ＩＤＰ（スガ試験機（株）製造）を使用して防眩フィルムの透過鮮明度を測定した。この規格では、像鮮明度測定に使用する光学くしとして、暗部と明部の幅の比が１:１であり、その幅が０.１２５ｍｍ、０.５ｍｍ、１.０ｍｍ及び２.０ｍｍである４種類が規定されている。これら４種類の光学くしを用いて測定された像鮮明度の合計を透過鮮明度にした。
測定の時、防眩フィルムの撓みを防止するために、光学的に透明な粘着剤を使用して凹凸面が表面になるようにガラス基板に接合した後、測定に使用した。この状態でガラス基板側から光を入射させて測定を行った。
【００８４】
７）コントラスト
製造されたフィルムを偏光板に取り付けた後、これを３２インチの液晶パネル上に接合して液晶駆動下で分光放射計（ＳＲ−３、Ｔｏｐｃｏｎ社製）を用いてＧｌａｒｅ偏光板（表面コーティング処理されなかった偏光板）対比コントラストの低下率（％）を表記した。
【００８５】
８）シンチレーション（面きらめき） 
製造されたフィルムを偏光板に取り付けた後、これを３２インチの液晶パネル上に接合して液晶駆動下で観察してシンチレーション（面きらめき）の視認性を確認した。
【００８６】
９）蛍光灯反射視認性
製造されたフィルムを黒色アクリル板に接合した後、蛍光灯の反射視認性を通じて防眩有無を確認した。
【００８７】
【表３】
2013037362.tif 000015
【００８８】
【表４】
2013037362.tif 000016
【００８９】
上記の表３及び表４と、図１及び図２から分かるように、本発明に従ってナノシリカ粒子と第四級アンモニウム塩とアルコール系溶剤を含む実施例の場合は、表面凹凸が形成されて、これらをすべて含まない比較例に比べて優れた防眩性（蛍光灯反射視認性）を持ちながらも、シンチレーション（面きらめき）がないことが確認できた。
特に上記の表３及び表４から分かるように、表面粗さ及びヘーズが本発明の好ましい範囲内に含まれる場合は、優れたコントラストの性能を発揮するフィルムの製造が可能であることが分かる。比較例の場合、透過鮮明度に優れていることが確認できるが、これは図２に示すように、表面凹凸が形成されないため防眩性がないことによって高く表れたのである。一方、本発明の実施例の場合は、防眩性がありながらも透過鮮明度が高いことが確認できた。同様に、本発明による実施例の場合は、防眩性に優れていながらもコントラストの低下率が低いことが確認できた。
【図１】
2013037362.tif 000022
【図２】
2013037362.tif 000023